"下記式1Baa-bCabMgcSidOe:FefMgMh...1式中、1.8≦a≦2.2、0≦b≦0.1、1.4≦c≦3.5、1.8≦d≦2.2、e=ac2d、0.0001≦f、0.0001≦g、0≦hであり、Mは、AlおよびEuのうち少なくとも一つの元素であり、Mは、Na、K、Nd、Li、S、C、Ti、V、Mn、Cr、Cu、Ni、Co、Ge、Zn、Ga、Zr、Y、Nb、In、Ag、Mo、Sn、Sb、Bi、Ta、W、La、Ce、Pr、Nd、Sm、Gd、Er、Ho、Tb、Tm、Yb、Lu、P、CdおよびPbからなる群から選択される少なくとも一つの元素である。で表される組成を有することを特徴とするフォトクロミック物質。上記式中、0.001≦g≦0.012であることを特徴とする請求項1に記載のフォトクロミック物質。上記式中、0.0001≦hであることを特徴とする請求項1または2に記載のフォトクロミック物質。上記式中、MがAlであり、h=0であることを特徴とする請求項1~3の何れか一項に記載のフォトクロミック物質。請求項1~4の何れか一項に記載のフォトクロミック物質を含むことを特徴とするフォトクロミック材料。請求項1~4の何れか一項に記載のフォトクロミック物質を製造するフォトクロミック物質の製造方法であって、上記フォトクロミック物質を構成する元素をそれぞれ含む原料群とホウ酸との混合物を焼成する焼成工程を含むことを特徴とするフォトクロミック物質の製造方法。上記焼成工程を、還元雰囲気下で行うことを特徴とする請求項6に記載のフォトクロミック物質の製造方法。上記焼成工程を、水素ガス存在下で行うことを特徴とする請求項7に記載のフォトクロミック物質の製造方法。しかしながら、特許文献2に記載されているフォトクロミック物質は、可視光領域において優れた感度を示すものの、変色が薄く反射率が高く、退色の速度が速く、また、耐久性が不充分であるという問題を有している。それゆえ、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質が求められている。本発明は、上記課題に鑑みてなされたものであり、その主たる目的は、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質、およびその製造方法を提供することにある。上記課題を解決するために鋭意検討した結果、本発明者は、フォトクロミズム特性を高める効果が認められる鉄Feに加えて、アルミニウムAlおよび/またはユウロピウムEuをバリウムマグネシウムケイ酸塩に添加することにより、当該バリウムマグネシウムケイ酸塩のフォトクロミズム特性を更に向上させることができることを見出した。つまり、バリウムマグネシウムケイ酸塩に、鉄Feに加えてアルミニウムAlおよび/またはユウロピウムEuを添加することにより、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質が得られることを見出した。即ち、本発明に係るフォトクロミック物質は、上記の課題を解決するために、下記式1Baa-bCabMgcSidOe:FefMgMh...1式中、1.8≦a≦2.2、0≦b≦0.1、1.4≦c≦3.5、1.8≦d≦2.2、e=ac2d、0.0001≦f、0.0001≦g、0≦hであり、Mは、AlおよびEuのうち少なくとも一つの元素であり、Mは、Na、K、Nd、Li、S、C、Ti、V、Mn、Cr、Cu、Ni、Co、Ge、Zn、Ga、Zr、Y、Nb、In、Ag、Mo、Sn、Sb、Bi、Ta、W、La、Ce、Pr、Nd、Sm、Gd、Er、Ho、Tb、Tm、Yb、Lu、P、CdおよびPbからなる群から選択される少なくとも一つの元素である。で表される組成を有することを特徴としている。上記の構成によれば、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質を提供することができる。本発明に係るフォトクロミック物質は、上記式中、0.001≦g≦0.012であることがより好ましい。また、本発明に係るフォトクロミック物質は、上記式中、0.0001≦hであることがより好ましい。また、本発明に係るフォトクロミック物質は、上記式中、MがAlであり、h=0であることがより好ましい。上記の構成によれば、より高いフォトクロミズム特性を示すフォトクロミック物質を提供することができる。また、本発明に係るフォトクロミック材料は、上記の課題を解決するために、上記フォトクロミック物質を含むことを特徴としている。上記の構成によれば、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質を含むフォトクロミック材料を提供することができる。本発明に係るフォトクロミック物質の製造方法は、上記の課題を解決するために、上記フォトクロミック物質を製造するフォトクロミック物質の製造方法であって、上記フォトクロミック物質を構成する元素をそれぞれ含む原料群とホウ酸との混合物を焼成する焼成工程を含むことを特徴としている。上記の方法によれば、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質を製造することができる。本発明に係るフォトクロミック物質の製造方法は、上記焼成工程を、還元雰囲気下で行うことがより好ましい。また、本発明に係るフォトクロミック物質の製造方法は、上記焼成工程を、水素ガス存在下で行うことがより好ましい。上記の方法によれば、より高いフォトクロミズム特性を示すフォトクロミック物質を製造することができる。本発明に係るフォトクロミック物質、およびその製造方法によれば、毒性がより低く、可視光領域において優れた感度を示し、変色が濃く反射率がより低く、退色の速度が遅く変色の保持能力が高く、また、化学的および熱的に安定性を有して耐久性に優れたフォトクロミック物質、およびその製造方法を提供することができるという効果を奏する。本発明の一実施形態について、以下に詳しく説明する。フォトクロミック物質本発明に係るフォトクロミック物質は、下記式1Baa-bCabMgcSidOe:FefMgMh...1で表される組成を有している。上記式1において、Mは、AlおよびEuのうち少なくとも一つの元素である。特に、Alは、Eu等のレアアース希土類とは異なり、入手が容易であり、安価であり、かつ、毒性もより低いため、より好ましい。レアアースではないAlを添加することにより優れた効果を示すフォトクロミック物質が得られることは、本発明者が見出した新たな知見である。上記式1において、Mは、Na、K、Nd、Li、S、C、Ti、V、Mn、Cr、Cu、Ni、Co、Ge、Zn、Ga、Zr、Y、Nb、In、Ag、Mo、Sn、Sb、Bi、Ta、W、La、Ce、Pr、Nd、Sm、Gd、Er、Ho、Tb、Tm、Yb、Lu、P、CdおよびPbからなる群から選択される少なくとも一つの元素である。このうち、第11族元素であるCu、Ag、Auのうち少なくとも一つの元素を含むことがより好ましく、Cuを含むことがさらに好ましい。上記式1において、つまり、フォトクロミック物質の組成比において、1.8≦a≦2.2、0≦b≦0.1、1.4≦c≦3.5、1.8≦d≦2.2、e=ac2d、0.0001≦f、0.0001≦g、0≦hである。そして、上記式1において、1.9≦a≦2.1であることがより好ましい。また、0≦b≦0.01であることがより好ましく、0≦b≦0.001であることがさらに好ましく、b=0であることが特に好ましい。また、2.0≦c≦3.5であることがより好ましく、2.5≦c≦3であることがさらに好ましい。また、1.9≦d≦2.1であることがより好ましい。また、0.0005≦fであることがより好ましく、0.001≦fであることがさらに好ましく、0.002≦fであることが特に好ましい。また、f≦2であることがより好ましく、f≦1であることがさらに好ましく、f≦0.5であることが特に好ましく、f≦0.2であることが最も好ましい。また、0.0005≦gであることがより好ましく、0.001≦gであることがさらに好ましい。また、g≦0.025であることがより好ましく、g≦0.012であることがさらに好ましい。また、0.0001≦hであることがより好ましく、0.0005≦hであることがさらに好ましく、0.001≦hであることが特に好ましい。また、h≦0.025であることがより好ましく、h≦0.012であることがさらに好ましい。これにより、より高いフォトクロミズム特性を示すフォトクロミック物質を提供することができる。さらに、上記式1において、MがAlであり、h=0であることが特に好ましい。上記組成を有している本発明のフォトクロミック物質は、バリウムマグネシウムケイ酸塩を基礎とした物質であり、トリジマイト構造、即ち、SiO4四面体が互いに角で繋がった構造を有し、三次元トンネル構造を形成している。本発明のフォトクロミック物質は、そのSiO4四面体におけるケイ素イオンSi4は一定の割合でマグネシウムイオンMg2に置き換わっており、バリウムイオンBa2等が上記三次元トンネル構造の中に埋め込まれた構造を有している。本発明に係るフォトクロミック物質は、上記組成を有しているので、可視光領域において優れたフォトクロミズム特性を示し、例えば、青色光例えば波長405nmを照射すると白色から例えば紅色ピンク色に変色する特性を有している。また、例えば、紫外光例えば波長365nmを照射すると白色から例えば濃い紅色ピンク色に変色する特性を有している。即ち、本発明に係るフォトクロミック物質は、上記組成を有しているので、照射する光の波長によって変色の濃さ反射率を制御することが可能となっている。そして、本発明に係るフォトクロミック物質は、上記光の照射により紅色や濃い紅色に変色した状態で、例えば、緑色光例えば波長532nmを照射すると退色して元の色である白色に戻る特性を有している。即ち、本発明に係るフォトクロミック物質は、可逆的な特性に優れている。また、本発明に係るフォトクロミック物質は、紫外光および緑色光の照射を10回以上繰り返しても、変色および退色の状態に殆ど影響が認められず、それゆえ、耐久性にも優れている。さらに、本発明に係るフォトクロミック物質は、フォトクロミズム特性に伴う変色の状態での耐熱性が高く、例えば、100°C程度まで変色の状態を保持し得る。また、一旦、フォトクロミズム特性を示せば、それに伴う変色の状態を長期間例えば、数百日間保持し得る。つまり、本発明に係るフォトクロミック物質は、上記組成を有しているので、毒性がより低く、可視光領域において優れた感度を示し、変色が濃く反射率がより低く、退色の速度が遅く変色の保持能力が高く、また、化学的および熱的に安定性を有して耐久性に優れている。そして、本発明に係るフォトクロミック材料は、上記フォトクロミック物質を含む。本発明に係るフォトクロミック材料は、一種類のフォトクロミック物質を含んでいてもよく、互いに組成が異なる複数種類のフォトクロミック物質を含んでいてもよい。フォトクロミック材料におけるフォトクロミック物質の含有量は、フォトクロミック材料の用途に応じて当該フォトクロミック物質がフォトクロミズム特性を発揮することが可能な量であればよく、特に限定されるものではない。本発明に係るフォトクロミック材料は、上記フォトクロミック物質を含んでいるので、毒性がより低く、可視光領域において優れた感度を示し、変色が濃く反射率がより低く、退色の速度が遅く変色の保持能力が高く、また、化学的および熱的に安定性を有して耐久性に優れている。上記フォトクロミック材料としては、具体的には、例えば、光ディスク超高密度メモリ、光スイッチ、光印刷用インク、ディスプレイ、サングラス、調光ガラス等の様々な工業製品が挙げられる。フォトクロミック物質の製造方法本発明に係るフォトクロミック物質は、上記フォトクロミック物質を構成する元素をそれぞれ含む原料群とホウ酸BOH3との混合物を焼成する焼成工程を含む製造方法によって製造することができる。尚、上記混合物には、上記原料群およびホウ酸以外に、フォトクロミズム特性を阻害しない範囲内で、酸化ホウ素、フッ化ホウ素、炭化ホウ素、フッ化マグネシウム等の他の化合物が更に混合されていてもよい。上記原料群をより具体的に、以下に示す。Baを含む原料としては、例えば、炭酸バリウム、硫酸バリウム、酸化バリウム、硝酸バリウム、水酸化バリウム、ケイ化バリウム、ホウ酸バリウム等が挙げられる。Caを含む原料としては、例えば、炭酸カルシウム、酸化カルシウム、硝酸カルシウム、水酸化カルシウム、ホウ酸カルシウム、酢酸カルシウム等が挙げられる。Mgを含む原料としては、例えば、炭酸マグネシウム等が挙げられる。Siを含む原料としては、例えば、シリコン、二酸化ケイ素等が挙げられる。Feを含む原料としては、例えば、各酸化数の酸化鉄等が挙げられる。また、Euを含む原料としては、例えば、各酸化数の酸化ユウロピウム、硝酸ユウロピウム等が挙げられる。Alを含む原料としては、例えば、酸化アルミニウム、酢酸アルミニウム等が挙げられる。さらに、上記式1におけるMで示される元素を含む原料としては、例えば、その元素の酸化物、水酸化物、炭酸塩、硫酸塩、硝酸塩等が挙げられる。そして、本発明に係るフォトクロミック物質を構成する酸素Oは、上記原料群における各種酸化物や水酸化物等に含まれている酸素に由来する。つまり、上記原料群における各種酸化物や水酸化物等がOを含む原料を兼ねている。それゆえ、上記原料群のうちの少なくとも一つはOを含んでいることが好ましい。混合物における上記各原料の含有量配合量を調節することにより、所望の組成を有するフォトクロミック物質を製造することができる。ホウ酸は、焼成工程において原料群を還元雰囲気下で焼成するために当該原料群に添加される。上記混合物におけるホウ酸の含有量は、特に限定されるものではないが、例えば、上記原料群におけるBaを含む原料に含まれる当該Baに対して、2~10モルの範囲内となる量であることが好ましい。つまり、原料群に、Baに対して2~10モルの範囲内となる量のホウ酸を混合して混合物を形成することが好ましい。焼成することにより、ホウ酸は酸化ホウ素となって蒸発するので、フォトクロミック物質にはホウ素は実質的に含まれない。また、上記混合物には、原料群およびホウ酸がより均一に混合されるように、エチルアルコール等の溶媒が更に混合されていてもよい。尚、上記原料群、ホウ酸および溶媒等の混合方法は、できるだけ均一に混合された混合物が得られる方法であればよく、特に限定されるものではない。上記混合物を焼成する焼成工程は、還元雰囲気下で行うことがより好ましく、水素ガス存在下で行うことがさらに好ましい。具体的な焼成方法としては、例えば、アルゴンガス等の不活性ガスと、水素ガス等の還元性ガスとの混合ガス気流中で混合物の焼成を行う方法が挙げられる。上記混合ガスにおける水素ガスの濃度は、2~10体積の範囲内であることが好ましい。また、上記焼成工程の焼成条件としては、例えば、1200°C~1400°Cで1~5時間焼成する条件が挙げられる。但し、焼成温度や焼成時間、混合ガス流量等の焼成条件は、フォトクロミック物質の組成等に応じて最適な条件となるように適宜設定すればよく、特に限定されるものではない。また、昇温速度加熱速度や降温速度冷却速度も最適な条件となるように適宜設定すればよく、特に限定されるものではない。焼成工程を行う焼成装置としては、市販の装置を用いることができる。このように、好ましくは還元雰囲気下で混合物を焼成することにより、焼成物であるフォトクロミック物質の結晶構造中に酸素欠陥が生じ、当該酸素欠陥がフォトクロミズム特性に関与すると推測される。それゆえ、より高いフォトクロミズム特性を示すフォトクロミック物質を製造することができる。以下、実施例に基づいて本発明をより詳細に説明するが、本発明は以下の実施例に限定されるものではない。実施例1:Ba2Mg2.5Si2O8.25:Fe0.004Al0.001原料群として、炭酸バリウムBaCO3、炭酸マグネシウムMgCO3、二酸化ケイ素SiO2、酸化第二鉄Fe2O3、および酸化アルミニウムAl2O3の各粉末を、それぞれの金属成分が2:2.5:2:0.004:0.001のモル比となるように量り取った。そして、これら原料群に、当該原料群に含まれるBaに対して10モルのホウ酸と、エチルアルコール上記原料群およびホウ酸の総量約8gに対して、30~80mL程度とを加えて充分に混合して混合物を得た。当該混合物を自然乾燥した後、混合物で直径20mm、厚さ5mmのペレットを作製し、電気炉を用いて、95体積アルゴン-5体積水素の混合ガス中、1300°Cで4時間焼成した。これにより、Ba2Mg2.5Si2O8.25:Fe0.004Al0.001で表される組成を有する試料Aを作製した。上記試料Aに、波長405nmの可視光7.2mW/cm2を室温25°Cにて3分間照射したところ、白色から紅色へと変色し、フォトクロミズムを示すことが確認された。また、レーザーで波長405nmの可視光を照射出力:556mW/cm2してから3分後の試料Aについて、その吸光スペクトルの極大値である波長523nmの光の反射率を、紫外可視分光光度計を用いて大気中、室温25°Cにて測定し、フォトクロミズム特性を評価した。測定条件は、測定範囲:500nm~600nm、スリット幅:1nm、スキャン速度:100nm/分とし、積分球を使用した。その結果、反射率は13.55であった。実施例2:Ba2Mg2.5Si2O8.25:Fe0.004Al0.002アルミニウムのモル比が0.002になるように酸化アルミニウムAl2O3を量り取った以外は、実施例1と同様の操作を行い、Ba2Mg2.5Si2O8.25:Fe0.004Al0.002で表される組成を有する試料Bを作製した。上記試料Bについて実施例1と同様にしてフォトクロミズム特性を評価した結果、反射率は12.64であった。実施例3:Ba2Mg2.5Si2O8.25:Fe0.004Al0.004アルミニウムのモル比が0.004になるように酸化アルミニウムAl2O3を量り取った以外は、実施例1と同様の操作を行い、Ba2Mg2.5Si2O8.25:Fe0.004Al0.004で表される組成を有する試料Cを作製した。上記試料Cについて実施例1と同様にしてフォトクロミズム特性を評価した結果、反射率は12.63であった。次に、実施例1と同様にして波長405nmの可視光を照射してから4,7,14,22,31,59,71,80,107,125,163,232,292,319日後の試料Cについて、波長523nmの光の反射率を測定し、フォトクロミズム特性の時間依存性について評価した。その結果を図1に示す。図1において試料Cの結果は、FeAl添加として記載した。実施例4:Ba2Mg2.5Si2O8.25:Fe0.004Al0.006アルミニウムのモル比が0.006になるように酸化アルミニウムAl2O3を量り取った以外は、実施例1と同様の操作を行い、Ba2Mg2.5Si2O8.25:Fe0.004Al0.006で表される組成を有する試料Dを作製した。上記試料Dについて実施例1と同様にしてフォトクロミズム特性を評価した結果、反射率は12.56であった。実施例5:Ba2Mg2.5Si2O8.25:Fe0.004Al0.012アルミニウムのモル比が0.012になるように酸化アルミニウムAl2O3を量り取った以外は、実施例1と同様の操作を行い、Ba2Mg2.5Si2O8.25:Fe0.004Al0.012で表される組成を有する試料Eを作製した。上記試料Eについて実施例1と同様にしてフォトクロミズム特性を評価した結果、反射率は12.51であった。実施例6:Ba2Mg2.5Si2O8.25:Fe0.004Eu0.001酸化アルミニウムAl2O3の代わりに酸化ユウロピウムEu2O3を用いた以外は、実施例1と同様の操作を行い、Ba2Mg2.5Si2O8.25:Fe0.004Eu0.001で表される組成を有する試料Fを作製した。上記試料Fについて実施例1と同様にしてフォトクロミズム特性を評価した結果、反射率は13.65であった。実施例7:Ba2Mg2.5Si2O8.25:Fe0.004Eu0.001Cu0.001原料群として、炭酸バリウムBaCO3、炭酸マグネシウムMgCO3、二酸化ケイ素SiO2、酸化第二鉄Fe2O3、酸化ユウロピウムEu2O3、および酸化第二銅CuOの各粉末を、それぞれの金属成分が2:2.5:2:0.004:0.001:0.001のモル比となるように量り取った以外は、実施例1と同様の操作を行い、Ba2Mg2.5Si2O8.25:Fe0.004Eu0.001Cu0.001で表される組成を有する試料Gを作製した。上記試料Gについて実施例1と同様にしてフォトクロミズム特性を評価した結果、反射率は13.71であった。比較例1:Ba2Mg2.5Si2O8.25:Fe0.004原料群として、炭酸バリウムBaCO3、炭酸マグネシウムMgCO3、二酸化ケイ素SiO2、および酸化第二鉄Fe2O3の各粉末を、それぞれの金属成分が2:2.5:2:0.004のモル比となるように量り取った以外は、実施例1と同様の操作を行い、Ba2Mg2.5Si2O8.25:Fe0.004で表される組成を有する比較用の試料aを作製した。上記試料aについて実施例1と同様にしてフォトクロミズム特性を評価した結果、反射率は13.89であった。次に、実施例1と同様にして波長405nmの可視光を照射してから4,7,14,22,31,59,71,80,107,125,163,232,292,319日後の試料aについて、波長523nmの光の反射率を測定し、フォトクロミズム特性の時間依存性について評価した。その結果を図1に示す。図1において試料aの結果は、Fe添加として記載した。比較例2:Ba2Mg2.5Si2O8.25:Fe0.004Cu0.001酸化アルミニウムAl2O3の代わりに酸化第二銅CuOを用いた以外は、実施例1と同様の操作を行い、Ba2Mg2.5Si2O8.25:Fe0.004Cu0.001で表される組成を有する比較用の試料bを作製した。上記試料bについて実施例1と同様にしてフォトクロミズム特性を評価した結果、反射率は14.44であった。比較例3:Ba2Mg2.5Si2O8.25:Fe0.004Mo0.001酸化アルミニウムAl2O3の代わりに三酸化モリブデンMoO3を用いた以外は、実施例1と同様の操作を行い、Ba2Mg2.5Si2O8.25:Fe0.004Mo0.001で表される組成を有する比較用の試料cを作製した。上記試料cについて実施例1と同様にしてフォトクロミズム特性を評価した結果、反射率は14.77であった。比較例4:Ba2Mg2.5Si2O8.25:Fe0.004Li0.001酸化アルミニウムAl2O3の代わりに酸化リチウムLi2Oを用いた以外は、実施例1と同様の操作を行い、Ba2Mg2.5Si2O8.25:Fe0.004Li0.001で表される組成を有する比較用の試料dを作製した。上記試料dについて実施例1と同様にしてフォトクロミズム特性を評価した結果、反射率は15.19であった。比較例5:Ba2Mg2.5Si2O8.25:Fe0.004Na0.001酸化アルミニウムAl2O3の代わりに酸化ナトリウムNa2Oを用いた以外は、実施例1と同様の操作を行い、Ba2Mg2.5Si2O8.25:Fe0.004Na0.001で表される組成を有する比較用の試料eを作製した。上記試料eについて実施例1と同様にしてフォトクロミズム特性を評価した結果、反射率は15.48であった。比較例6:Ba2Mg2.5Si2O8.25:Fe0.004P0.001酸化アルミニウムAl2O3の代わりに五酸化二リンP2O5を用いた以外は、実施例1と同様の操作を行い、Ba2Mg2.5Si2O8.25:Fe0.004P0.001で表される組成を有する比較用の試料fを作製した。上記試料fについて実施例1と同様にしてフォトクロミズム特性を評価した結果、反射率は15.20であった。比較例7:Ba2Mg2.5Si2O8.25:Fe0.004S0.001酸化アルミニウムAl2O3の代わりに硫黄Sを用いた以外は、実施例1と同様の操作を行い、Ba2Mg2.5Si2O8.25:Fe0.004S0.001で表される組成を有する比較用の試料gを作製した。上記試料gについて実施例1と同様にしてフォトクロミズム特性を評価した結果、反射率は15.23であった。比較例8:Ba2Mg2.5Si2O8.25:Fe0.004K0.001酸化アルミニウムAl2O3の代わりに酸化カリウムK2Oを用いた以外は、実施例1と同様の操作を行い、Ba2Mg2.5Si2O8.25:Fe0.004K0.001で表される組成を有する比較用の試料hを作製した。上記試料hについて実施例1と同様にしてフォトクロミズム特性を評価した結果、反射率は25.32であった。比較例9:Ba2Mg2.5Si2O8.25:Fe0.004Ti0.001酸化アルミニウムAl2O3の代わりに二酸化チタンTiO2を用いた以外は、実施例1と同様の操作を行い、Ba2Mg2.5Si2O8.25:Fe0.004Ti0.001で表される組成を有する比較用の試料iを作製した。上記試料iについて実施例1と同様にしてフォトクロミズム特性を評価した結果、反射率は18.30であった。比較例10:Ba2Mg2.5Si2O8.25:Fe0.004Cr0.001酸化アルミニウムAl2O3の代わりに三酸化クロムCrO3を用いた以外は、実施例1と同様の操作を行い、Ba2Mg2.5Si2O8.25:Fe0.004Cr0.001で表される組成を有する比較用の試料jを作製した。上記試料jについて実施例1と同様にしてフォトクロミズム特性を評価した結果、反射率は14.96であった。比較例11:Ba2Mg2.5Si2O8.25:Fe0.004V0.001酸化アルミニウムAl2O3の代わりに五酸化二バナジウムV2O5を用いた以外は、実施例1と同様の操作を行い、Ba2Mg2.5Si2O8.25:Fe0.004V0.001で表される組成を有する比較用の試料kを作製した。上記試料kについて実施例1と同様にしてフォトクロミズム特性を評価した結果、反射率は16.18であった。比較例12:Ba2Mg2.5Si2O8.25:Fe0.004Mn0.001酸化アルミニウムAl2O3の代わりに一酸化マンガンMnOを用いた以外は、実施例1と同様の操作を行い、Ba2Mg2.5Si2O8.25:Fe0.004Mn0.001で表される組成を有する比較用の試料lを作製した。上記試料lについて実施例1と同様にしてフォトクロミズム特性を評価した結果、反射率は15.51であった。比較例13:Ba2Mg2.5Si2O8.25:Fe0.004Ni0.001酸化アルミニウムAl2O3の代わりに酸化ニッケルNi2O3を用いた以外は、実施例1と同様の操作を行い、Ba2Mg2.5Si2O8.25:Fe0.004Ni0.001で表される組成を有する比較用の試料mを作製した。上記試料mについて実施例1と同様にしてフォトクロミズム特性を評価した結果、反射率は18.29であった。比較例14:Ba2Mg2.5Si2O8.25:Fe0.004Zn0.001酸化アルミニウムAl2O3の代わりに酸化亜鉛ZnOを用いた以外は、実施例1と同様の操作を行い、Ba2Mg2.5Si2O8.25:Fe0.004Zn0.001で表される組成を有する比較用の試料nを作製した。上記試料nについて実施例1と同様にしてフォトクロミズム特性を評価した結果、反射率は27.66であった。比較例15:Ba2Mg2.5Si2O8.25:Fe0.004Ga0.001酸化アルミニウムAl2O3の代わりに酸化ガリウムGa2O3を用いた以外は、実施例1と同様の操作を行い、Ba2Mg2.5Si2O8.25:Fe0.004Ga0.001で表される組成を有する比較用の試料o作製した。上記試料oについて実施例1と同様にしてフォトクロミズム特性を評価した結果、反射率は15.75であった。比較例16:Ba2Mg2.5Si2O8.25:Fe0.004Ge0.001酸化アルミニウムAl2O3の代わりに二酸化ゲルマニウムGeO2を用いた以外は、実施例1と同様の操作を行い、Ba2Mg2.5Si2O8.25:Fe0.004Ni0.001で表される組成を有する比較用の試料pを作製した。上記試料pについて実施例1と同様にしてフォトクロミズム特性を評価した結果、反射率は15.44であった。比較例17:Ba2Mg2.5Si2O8.25:Fe0.004Y0.001酸化アルミニウムAl2O3の代わりに酸化イットリウムY2O3を用いた以外は、実施例1と同様の操作を行い、Ba2Mg2.5Si2O8.25:Fe0.004Ni0.001で表される組成を有する比較用の試料qを作製した。上記試料qについて実施例1と同様にしてフォトクロミズム特性を評価した結果、反射率は14.92であった。比較例18:Ba2Mg2.5Si2O8.25:Fe0.004Zr0.001酸化アルミニウムAl2O3の代わりに酸化ジルコニウムZrO2を用いた以外は、実施例1と同様の操作を行い、Ba2Mg2.5Si2O8.25:Fe0.004Zr0.001で表される組成を有する比較用の試料rを作製した。上記試料rについて実施例1と同様にしてフォトクロミズム特性を評価した結果、反射率は14.60であった。比較例19:Ba2Mg2.5Si2O8.25:Fe0.004In0.001酸化アルミニウムAl2O3の代わりに酸化インジウムIn2O3を用いた以外は、実施例1と同様の操作を行い、Ba2Mg2.5Si2O8.25:Fe0.004In0.001で表される組成を有する比較用の試料sを作製した。上記試料sについて実施例1と同様にしてフォトクロミズム特性を評価した結果、反射率は14.84であった。比較例20:Ba2Mg2.5Si2O8.25:Fe0.004Sn0.001酸化アルミニウムAl2O3の代わりに酸化第二スズSnO2を用いた以外は、実施例1と同様の操作を行い、Ba2Mg2.5Si2O8.25:Fe0.004Sn0.001で表される組成を有する比較用の試料tを作製した。上記試料tについて実施例1と同様にしてフォトクロミズム特性を評価した結果、反射率は14.14であった。比較例21:Ba2Mg2.5Si2O8.25:Fe0.004Sb0.001酸化アルミニウムAl2O3の代わりに五酸化アンチモンSb2O5を用いた以外は、実施例1と同様の操作を行い、Ba2Mg2.5Si2O8.25:Fe0.004Sb0.001で表される組成を有する比較用の試料uを作製した。上記試料uについて実施例1と同様にしてフォトクロミズム特性を評価した結果、反射率は14.36であった。比較例22:Ba2Mg2.5Si2O8.25:Fe0.004La0.001酸化アルミニウムAl2O3の代わりに酸化ランタンLa2O3を用いた以外は、実施例1と同様の操作を行い、Ba2Mg2.5Si2O8.25:Fe0.004La0.001で表される組成を有する比較用の試料vを作製した。上記試料vについて実施例1と同様にしてフォトクロミズム特性を評価した結果、反射率は14.39であった。比較例23:Ba2Mg2.5Si2O8.25:Fe0.004Ta0.001酸化アルミニウムAl2O3の代わりに五酸化タンタルTa2O5を用いた以外は、実施例1と同様の操作を行い、Ba2Mg2.5Si2O8.25:Fe0.004Ta0.001で表される組成を有する比較用の試料wを作製した。上記試料wについて実施例1と同様にしてフォトクロミズム特性を評価した結果、反射率は13.96であった。比較例24:Ba2Mg2.5Si2O8.25:Fe0.004W0.001酸化アルミニウムAl2O3の代わりに三酸化タングステンWO3を用いた以外は、実施例1と同様の操作を行い、Ba2Mg2.5Si2O8.25:Fe0.004W0.001で表される組成を有する比較用の試料xを作製した。上記試料xについて実施例1と同様にしてフォトクロミズム特性を評価した結果、反射率は15.50であった。比較例25:Ba2Mg2.5Si2O8.25:Fe0.004Pb0.001酸化アルミニウムAl2O3の代わりに二酸化鉛PbO2を用いた以外は、実施例1と同様の操作を行い、Ba2Mg2.5Si2O8.25:Fe0.004Pb0.001で表される組成を有する比較用の試料yを作製した。上記試料yについて実施例1と同様にしてフォトクロミズム特性を評価した結果、反射率は15.17であった。比較例26:Ba2Mg2.5Si2O8.25:Fe0.004Bi0.001酸化アルミニウムAl2O3の代わりに酸化ビスマスBi2O3を用いた以外は、実施例1と同様の操作を行い、Ba2Mg2.5Si2O8.25:Fe0.004Bi0.001で表される組成を有する比較用の試料zを作製した。上記試料zについて実施例1と同様にしてフォトクロミズム特性を評価した結果、反射率は14.55であった。比較例27:Ba2Mg2.5Si2O8.25:Fe0.004Nb0.001酸化アルミニウムAl2O3の代わりに酸化二オブNb2O5を用いた以外は、実施例1と同様の操作を行い、Ba2Mg2.5Si2O8.25:Fe0.004Nb0.001で表される組成を有する比較用の試料aaを作製した。上記試料aaについて実施例1と同様にしてフォトクロミズム特性を評価した結果、反射率は13.92であった。比較例28:Ba2Mg2.5Si2O8.25:Fe0.004Eu0.001Co0.001原料群として、炭酸バリウムBaCO3、炭酸マグネシウムMgCO3、二酸化ケイ素SiO2、酸化第二鉄Fe2O3、酸化ユウロピウムEu2O3、および酸化コバルトCo2O3の各粉末を、それぞれの金属成分が2:2.5:2:0.004:0.001:0.001のモル比となるように量り取った以外は、実施例1と同様の操作を行い、Ba2Mg2.5Si2O8.25:Fe0.004Eu0.001Co0.001で表される組成を有する比較用の試料abを作製した。上記試料abについて実施例1と同様にしてフォトクロミズム特性を評価した結果、反射率は14.96であった。比較例29:Ba2Mg2.5Si2O8.25:Eu0.004原料群として、炭酸バリウムBaCO3、炭酸マグネシウムMgCO3、二酸化ケイ素SiO2、および酸化ユウロピウムEu2O3の各粉末を、それぞれの金属成分が2:2.5:2:0.004のモル比となるように量り取った以外は、実施例1と同様の操作を行い、Ba2Mg2.5Si2O8.25:Eu0.004で表される組成を有する比較用の試料acを作製した。上記試料acについて実施例1と同様にしてフォトクロミズム特性を評価した結果、反射率は16.18であった。次に、実施例1と同様にして波長405nmの可視光を照射してから4,7,14,22,31,59,71,80,107,125,163,232,292,319日後の試料acについて、波長523nmの光の反射率を測定し、フォトクロミズム特性の時間依存性について評価した。その結果を図1に示す。図1において試料acの結果は、Eu添加として記載した。参考例1:Ba2Mg2.5Si2O8.25原料群として、炭酸バリウムBaCO3、炭酸マグネシウムMgCO3、および二酸化ケイ素SiO2の各粉末を、それぞれの金属成分が2:2.5:2のモル比となるように量り取った以外は、実施例1と同様の操作を行い、Ba2Mg2.5Si2O8.25で表される組成を有する参考用の試料αを作製した。上記試料αについて実施例1と同様にしてフォトクロミズム特性を評価した結果、反射率は27.53であった。次に、実施例1と同様にして波長405nmの可視光を照射してから4,7,14,22,31,59,71,80,107,125,163,232,292,319日後の試料αについて、波長523nmの光の反射率を測定し、フォトクロミズム特性の時間依存性について評価した。その結果を図1に示す。図1において試料αの結果は、無添加として記載した。考察上記実施例1~7、比較例1~29および参考例1でそれぞれ測定した、波長523nmの光の反射率の結果をまとめて表1に示す。また、図1は、本発明に係るフォトクロミック物質および比較用のフォトクロミック物質に関するグラフであり、具体的には、実施例3、比較例1,29および参考例1にて評価したフォトクロミズム特性の時間依存性を示すグラフである。当該グラフにおいて、横軸は波長405nmの可視光を照射してから波長523nmの光の反射率を測定するまでの時間日を示し、縦軸は波長523nmの光の反射率を示している。図1から明らかなように、バリウムマグネシウムケイ酸塩Ba2Mg2.5Si2O8.25に対して鉄FeおよびアルミニウムAlを添加することにより、添加しない場合や、鉄FeまたはユウロピウムEuのみを添加した場合に比べて、退色の速度が遅くなり変色の保持能力が高くなり、特に、変色の保持能力が鉄Feのみを添加した従来の場合に比べて10近く向上していることが判る。つまり、鉄FeおよびアルミニウムAlを添加することにより、バリウムマグネシウムケイ酸塩のフォトクロミズム特性が長期間維持されること、即ち、耐久性に優れたフォトクロミック物質が得られることが判る。また、図2は、本発明に係るフォトクロミック物質に関するグラフであり、具体的には、バリウムマグネシウムケイ酸塩Ba2Mg2.5Si2O8.25に対して鉄FeおよびアルミニウムAlを添加してなるフォトクロミック物質のフォトクロミズム特性の、試料作成時におけるAl2O3の添加量Alの添加量の依存性を示すグラフである。当該グラフにおいて、横軸はBa2Mg2.5Si2O8.25に対するAlの添加量モルを示し、縦軸は波長523nmの光の反射率を示している。図2から明らかなように、試料作成時にAl2O3を0.2モル以上添加することにより、無添加の場合に比べて、波長523nmの光の反射率を抑制することができることが判る。特に、無添加の場合に比べて、Al2O3を一定量添加することにより、上記反射率を約13.9から約12.5まで減少させることができることが判る。即ち、鉄Feのみが添加されている従来のバリウムマグネシウムケイ酸塩に比べて、鉄と共にAl2O3が一定量添加されている本発明に係るバリウムマグネシウムケイ酸塩は、変色の濃さ反射率が向上しており、従って、フォトクロミズム特性が向上していることが判る。"